КЛЕЕВАЯ КОМПОЗИЦИЯ НА ОСНОВЕ ПОЛИАКРИЛАМИДА ДЛЯ ИЗГОТОВЛЕНИЯ ДРЕВЕСНЫХ МАТЕРИАЛОВ
ADHESIVE COMPOSITION BASED ON POLYACRYLAMIDE FOR PRODUCING WOOD MATERIALS

Изобретение относится к области производства древесно-стружечных композиционных материалов, а именно изготовление связующего для производства древесно-стружечных плит, фанеры, древесно-волокнистых плит и тому подобное.
В промышленности получают древесные материалы с применением в качестве связующего карбамидоформальдегидной смолы. Большим недостатком является то, что в связи с выделением формальдегида древесные материалы обладают значительной токсичностью.
В настоящее время известно применение полиакриламида (ПАА) в качестве связующего для изготовления древесно-стружечных плит.
Известен КЛЕЕВОЙ СОСТАВ НА ОСНОВЕ ВОДНОГО РАСТВОРА ПОЛИАКРИЛАМИДА (патент на изобретение а.с. №170601 от 14.10.1963 г., опубл. 23.04.1965, бюл. №9, МПК С09Н). Связующее получают путем смешивания 8% полиакриламида, раствора парафино-олеиновой эмульсии, формалина с отвердителем (смесь уротропина и минеральной кислоты или хлористого аммония).
Недостаток аналога заключается в том, что древесно-стружечные плиты (ДСП), полученные указанным способом, обладают недостаточной для эксплуатации прочностью, низкой гидрофобностью.
Техническая задача, на решение которой направлено изобретение, заключается в создании клеевого состава, обеспечивающего повышенную прочность древесных материалов за счет улучшения прочности склеивания и образования пространственной структуры, получении не токсичных древесных материалов.
Техническое решение направлено на устранение указанных недостатков и достигается внесением в смесь отвердителя и полиакриламида, с целью улучшения прочности склеивания и улучшения водостойкости древесных материалов за счет образования частично сшитого полиакриламида, один из ниже перечисленных компонентов: марганцовокислый калий, перманганат натрия, хромат аммония, глиоксаль, гликоурил, бихромат аммония или хроматы и бихроматы щелочных металлов. Техническим результатом изобретения является создание клеевого состава для изготовления не токсичных древесных материалов, обладающих повышенной прочностью, улучшенной водостойкостью.
В таблице 1 представлены результаты испытаний образцов, изготовленных с применением в качестве связующего клеевой композиции на основе ПАА в сравнении с образцами, изготовленными со связующим карбамидоформальдегидной смолой (КФС). Клеевую композицию готовят следующим образом.
Пример 1
а) приготовление раствора полиакриламида
91 г - воды
8 г - сухого полиакриламида
1 г - бихромата аммония
б) приготовление связующего
25 г - раствора ПАА с бихроматом аммония
0,6 г - раствора формалина
0,22 г - хлористого аммония
1 мл - воды
Пример 2
а) приготовление раствора полиакриламида
91 г - воды
8 г - сухого полиакриламида
1 г - марганцовокислого калия
б) приготовление связующего
25 г - раствора ПАА с марганцовокислым калием
0,6 г - раствора формалина
0,22 г - хлористого аммония
1 мл - воды
Пример 3
а) приготовление раствора полиакриламида
91 г - воды
8 г - сухого полиакриламида
1 г - перманганата натрия
б) приготовление связующего
25 г - раствора ПАА с перманганатом натрия
0,6 г - раствора формалина
0,22 г - хлористого аммония
1 мл - воды
Пример 4
а) приготовление раствора полиакриламида
91 г - воды
8 г - сухого полиакриламида
1 г - хромата аммония
б) приготовление связующего
25 г - раствора ПАА с хроматом аммония
0,6 г - раствора формалина
0,22 г - хлористого аммония
1 мл - воды
Пример 5
а) приготовление раствора полиакриламида
91 г - воды
8 г - сухого полиакриламида
1 г - глиоксаля
б) приготовление связующего
25 г - раствора ПАА с глиоксалем
0,6 г - раствора формалина
0,22 г - хлористого аммония
1 мл - воды
Пример 6
а) приготовление раствора полиакриламида
91 г - воды
8 г - сухого полиакриламида
1 г - гликоурила
б) приготовление связующего
25 г - раствора ПАА с гликоурилом
0,6 г - раствора формалина
0,22 г - хлористого аммония
1 мл - воды
Пример 7
а) приготовление раствора полиакриламида
91 г - воды
8 г - сухого полиакриламида
1 г - хроматы щелочных металлов
б) приготовление связующего
25 г - раствора ПАА с хроматом щелочных металлов
0,6 г - раствора формалина
0,22 г - хлористого аммония
1 мл - воды
Пример 8
а) приготовление раствора полиакриламида
91 г - воды
8 г - сухого полиакриламида
1 г - бихромата щелочных металлов
б) приготовление связующего
25 г - раствора ПАА с бихроматом щелочных металлов
0,6 г - раствора формалина
0,22 г - хлористого аммония
1 мл - воды
Клеевая композиция на основе ПАА позволяет изготавливать древесно-стружечные плиты, фанеру, древесно-волокнистые плиты и т.п. материалы не токсичными и более прочными по сравнению с изделиями, изготовленными по традиционной технологии.